КЕРАМИЧЕСКАЯ МАССА СВЕТЛОГО ТОНА ДЛЯ ЛИЦЕВОГО КИРПИЧА
CERAMIC MASS OF LIGHT TONE FOR FACING BRICK

Изобретение относится к строительным материалам и может быть использовано при производстве керамических строительных материалов, например, для лицевого кирпича светлого тона из кембрийской глины.
Известна керамическая масса светлого тона для лицевого кирпича состава (об.%): глина кембрийская - 45, песок кварцевый - 20, мел технический дисперсный - 35 (Альперович И.А., Осипов Г.Т., Свитко B.C. Лицевой кирпич светлых тонов на основе кембрийских глин// Строительные материалы, 1995, №11, с.6-8).
Недостатком указанного состава является трудность достижения в производственных условиях высокой однородности керамической массы, состоящей из смеси пластичных компонентов с большой разницей в свойствах, а также высокое водопоглощение.
Наиболее близкой к предлагаемому составу является керамическая масса светлого тона для лицевого кирпича (№2354625, С04В 33/138, опубл. 10.05.2009, бюл. №13), содержащая кембрийскую глину, а в качестве отощителя и осветляющей добавки дробленый бой автоклавного пенобетона с размером частиц менее 1 мм при следующих соотношениях компонентов, мас.%:
глина кембрийская
65…70
дробленый бой автоклавного пенобетона
с размером частиц менее 1 мм
30…35
Недостатком указанного состава является высокое водопоглощение.
Задачей предлагаемого изобретения является уменьшение водопоглощения.
кр
Поставленная техническая задача достигается тем, что керамическая масса светлого тона для лицевого кирпича, содержащая кембрийскую глину и бой автоклавного пенобетона, дополнительно содержит гранулированный доменный шлак с модулем крупности М=2,4…2,8, бой автоклавного пенобетона использован в тонкомолотом виде с остатком на сите №014 не более 1% при следующих соотношениях компонентов, мас.%:
глина кембрийская
68…72
тонкомолотый бой автоклавного пенобетона с остатком на сите №014 не более 1%
4…6
гранулированный доменный шлак с модулем крупности М<sub>кр</sub>=2,4…2,8
24…26
Технический результат заключается в снижении водопоглощения на основе процессов спекания, происходящих в шихте с кембрийской глиной в сочетании с тонкомолотым боем автоклавного пенобетона с размером частиц менее 14 мм, и используемым в качестве отощителя гранулированным доменным шлаком.
ПРИМЕР КОНКРЕТНОГО ВЫПОЛНЕНИЯ
Изделия изготавливаются по общепринятой технологии производства керамического лицевого кирпича пластическим формованием с обжигом при температуре плюс 1000°С.
В качестве глинистого сырья для лицевого керамического кирпича используется легкоплавкая красножгущаяся кембрийская глина месторожления Красный Бор.
Таблица 1
Химический состав кембрийской глины, мас.%
SiO<sub>2</sub>
TiO<sub>2</sub>+Аl<sub>2</sub>O<sub>3</sub>
Fе<sub>2</sub>O<sub>3</sub>
CaO
MgO
К<sub>2</sub>О
SO<sub>3</sub>
П.п.п.
62,83
17,29
6,64
1,24
2,73
4,5
0,54
4,26
2
В качестве осветляющей добавки используется тонкомолотый бой автоклавного пенобетона любой плотности, более чем на 80% состоящий из низкоосновных гидросиликатов, измельченный в шаровой мельнице до остатка на сите с размером ячеек 14 мм не более 1%. Использование тонкомолотого боя автоклавного пенобетона с большим размером частиц снижает эффективность осветления керамического кирпича. В качестве отощителя используется гранулированный доменный шлак. При быстром охлаждении (грануляции) в шлаке присутствует стекло, содержание которого достигает 80% по массе и более. В кристаллической составляющей присутствует геленит, монтичеллит, шпинель и другие силикаты, алюминаты и алюмосиликаты кальция и магния. Так, например, череповецкий гранулированный доменный шлак обладает аморфной структурой, содержит двухкальциевый силикат 2CaO·SiO и небольшое количество соединений железа и марганца. Химический состав череповецкого шлака представлен в табл.2.
Таблица 2
Химический состав череповецкого шлака, мас.%
SiO<sub>2</sub>
Аl<sub>2</sub>O<sub>3</sub>
Fе<sub>2</sub>О<sub>3</sub>
CaO
MnO
MgO
41,92
6,6
0,33
44,8
0,9
2,38
Образцы кирпича, отформованные вручную в формах размером 160∗40∗40 мм, сушили при температуре плюс 100°С до влажности 4-6% и обжигали при максимальной температуре плюс 1000°С с выдержкой не менее 1 часа.
После обжига определялось водопоглощение по ГОСТ 7025-91, цвет лицевой поверхности - визуально. Результаты представлены в табл.3.
Анализ результатов, приведенных в таблице 3, свидетельствует о том, что введение в состав керамической массы в качестве отощителя гранулированного доменного шлака в сочетании с осветляющей добавкой тонкомолотого боя автоклавного пенобетона с размером частиц менее 14 мм приводит к более интенсивному образованию жидкой фазы в керамическом черепке, что способствует образованию закрытой пористости и снижению водопоглощения.